FR 2611734 A1 19880909 FR 8702883 A 19870226 COMPOSITION ELASTOMERE SILICONE POLYCONDENSATION CONTENANT DE L'IZTE POUR LE TRAITEMENT DES EAUX La présente invention concerne une composition élastomère de silicone réticulant par réaction de polycondensation contenant de l'iode ainsi qu'un procédé de traitement des eaux d'usage domestique et de boissons à l'aide de cette composition. On estime actuellement à plusieurs centaines de millions le nombre de sujets présentant une déficience ou une carence en iode de par le monde. Les zones géographiques les plus touchées sont l'Amérique LatinE, en particulier le long de la Cordillière des Andes, la quasi totalité des pays non côtiers de l'Afrique et de l'Asie (Pakistan, Inde, Népal, Chine, Laos, etc..... Les principales conséquences pathologiques de la déficience en iode scnt bien connues. Il s'agit essentiellement d'une part du goitre et ses ccmplications parri lesquelles on peut citer les troubles de la da:utior', les troubles respiratoires, la cancérisation, la circulation collatérale, et, d'autre part l'hypothyroïdie et ses complications parmi lesquelles on peut citer: le crétinisme, les désordres cérébraux, les accouchements prématurés, les fausses couches et les anomalies congénitales. Si la carence en iode a disparu des pays industrialisés grâce à l'iodation du sel de cuisine, il n'en n'est pas de même dans les pays er. voie de développement o les deux principales actions menées jusqu'àlcrs sornt demeurées inefficaces. Ces actions visent essentiellement d'une part: - l'iodation du sel de cuisine: elle est inopérante dans la plupart des pays en voie de développement car bien souvent la consommation de sel est minime, les circuits de distribution du sel à travers des réseaux économiques et commerciaux sont quasiment inexistants et, enfin, en région tropicale, l'iode rajouté au sel s'en échappe rapidement lorsqu'il n'est pas parfaitement emballé. et d'autre part: - l'injection intra-musculaire d'huile iodée: cette injection a l'avantage - 2 - de présenter une action différée (action retard) mais elle n'est pas sans présenter des inconvénients, en particulier les risques d'infection, les risques d'allergie à l'iode, les risques d'hyperthyroïdie ou d'hypothyroidie induite par l'injection d'une dose nécessairement supra-physiologique. On a par ailleurs décrit dans le brevet belge BE-A-889 680 l'introduction d'oligo-éléments, dont l'iode, dans l'eau de boisson des ruminants sous la forme d'une dispersion dans un liant comme par exemple du pl&tre de Paris. Un diorganopolysiloxane peut être ajouté en vue de retarder la diffusion de l'oligo-élément. En outre l'utilisation d'iode et de composés de l'iode pour désinfecter ou pour purifier l'eau est bien connue. On peut citer à titre d'exemple les brevets américains US-A2 347 567, US-A-2 743 208 et US-A-3 408 295. Il existe également de très nombreux brevets décrivant l'utilisation de systèmes polymères en particulier de silicone pour la libération contrôlée d'un principe actif au moyen par exemple d'un système transdermique,(brevet américain US-A-4 053 580) ou par absorption buccale notamment pour des ruminants (brevet français FR-A-2 560 768). Enfin par le brevet américain US-A-4 384 960 il est décrit la mise en pastilles d'iode 12 dans une bouteille en plastique dans laquelle l'eau pénètre par une membrane. L'eau solubilise l'iode. Le rôle de la membrane est seulement d'éviter que l'iode en pastilles ne sorte pas de la bouteille. Il est simplement suggéré en outre qu'il est possible d'introduire l'iode 12 dans la bouteille au sein d'une dispersion liquide de silicone ou d'un élastomère de diméthylsiloxane puis de les faire durcir. Cette solution indiquée n'est pas techniquement réalisable car 12 est un inhibiteur bien connu des catalyseurs de durcissement des élastomères silicones vulcanisables à température ambiante (voir en particulier la publication de W.D. MORAIN et al. Plastic and Reconstructive Surgery 59, 2, 215-222 (1977). En outre dans le système du brevet US-A-4 384 960 il n'y a pas de contrôle de la libération de l'iode d'une part, et, d'autre part, 26 1 1734 -3- l'icdation de l'eau se fait par addition discontinue et non continue de quelques gouttes d'eau très iodée (à saturation) contenue dans la bouteille, dans un récipient quelconque contenant de l'eau non traitée. Il est clair que la solution proposée par US-A-4 384 960 est imparfaite par le fait notamment qu'il s'agit d'une technique individuelle qui, comme l'injection intramusculaire d'iode, nécessite une éducation et une mobilisation massive des populations. La présente invention a précisément pour but de proposer une composition élastomère de silicone polycondensation contenant de l'iode utilisable pour le traitement continu des eaux d'usage domestique, en particulier dans les systèmes d'adduction, de traitement des eaux dans les puits et les forages et qui permette de relarguer (libérer) une quantité contrôlée et adaptée d'iode en vue d'assurer l'éradication des diverses maladies dues à une carence en iode. Elle a également pour but de proposer une composition élastomère de silicone polycondensation contenant de l'iode qui immergée de façon appropriée dans les endroits contenant l'eau à traiter, en particulier les puits et forages, relargue (libère) de façon continue, de préférence pendant au moins un an une quantité appropriée d'iode sous une forme et à une dose thérapeutiquement active et efficace pour soigner les diverses maladies dues à une carence en iode. Elle a également pour but de proposer une composition élastomère de silicone polycondensation contenant de l'iode qui, immergée de fagon appropriée dans les endroits contenant l'eau à traiter n'ait aucune action secondaire indésirable et néfaste sur le plan chimique et biologique sur les eaux à traiter. Elle a également pour but de proposer une composition élastomère de silicone polycondensation contenant de l'iode présentant une forme adaptée au milieu dans lequel se trouve l'eau à traiter, cette forme étant adaptée en particulier aux puits et/ou forages et présentant un système d'introduction dans les puits et/ou forages permettant son remplacement aisé. Elle a également pour but de proposer une composition élastomère de silicone polycondensation contenant de l'iode apporté par un composé de 4 - l'iode qui n'inhibe pas le durcissement (réticulation) de la composition de silicone polycondensation en un élastomère. Ces buts et d'autres sont atteints par la présente invention qui concerne en effet une composition diorganopolysiloxane durcissable en un élastomère de silicone par des réactions de polycondensation comportant: (A): au moins une huile diorganopolysiloxane portant à chaque extrémité de la chaine au moins deux groupes condensables ou hydrolysables, ou un seu groupe hydroxy, (B): au moins un composé d'iode organique et/ou minéral sous une forme solide ou liquide à température ambiante, soluble dans l'eau, non toxique et n'inhibant pas le durcissement de la composition en un élastomère, (C): un catalyseur de polycondensation de l'huile, (D): un silane comportant au moins trois groupes condensables ou hydrolysables, quand (A) est une huile à extrémités hydroxy. On peut introduire de 5 à 130 parties, de préférence de 10 à parties de composé d'iode (B) pour 100 parties de l'huile (A). Dans ce qui suit ou ce qui précède, sauf mentions contraires, les pourcentages et parties sont en poids. Comme composé minéral de l'iode on peut utiliser: - les iodures ou iodates de formules générales: (M+) (I)a et (Ma+) (103)a dans lesquelles a est un nombre entier supérieur ou égal à 1 et M est un cation qui peut étre choisi parmi un métal alcalin tel que le sodium et le potassium, un métal alcalino-terreux tel que le magnésium et le calcium, un métal de transition tel que le fer et le manganèse, un ammonium quaternaire (NZ4)+, dont les radicaux Z identiques ou différents représentent un radical alkyle linéaire ou ramifié en C1-C20 ou un atome d'hydrogène, tel que l'ion ammonium NH 4 261 1734 Les cations M et NZ4, sont choisis de telle sorte que l'iodure ou l'iodate correspondant soit un solide à température ambiante, soit soluble dans l'eau et soit non toxique. Comme iodures et iodates on peut en particulier utiliser ceux de formules: Na I, Na I03, K I, K IO3, Mg 12, Mg 12, 8H20, Mg(103)2, 4H20, NH4 I Fe 12, 4H20 Mn 12 Ces sels peuvent contenir de l'eau d'hydratation ou de l'eau de constitution. Comme composé de l'iode à la fois organique et minéral on peut par exemple utiliser l'iodobehenate de calcium de formule: (C 21 H42 IC02)Ca Comme composé organique de l'iode on peut citer la polyvinylpyrrolidone iodée. Pour des raisons de facilité de mise en oeuvre les composés d'iode solides sont préférés. Tous les composés de l'iode tels que définis ci-dessus, lorsqu'ils sont en solution dans l'eau à traiter, libèrent l'iode sous une forme non toxique et thérapeutiquement efficace. Par composé de l'iode non -6- toxique on entend selon l'invention un composé qui, en solution, n'est pas toxique aux posologies préconisées par la présene invention. Par composé de l'iode soluble dans l'eau on entend un composé présentant une solubilité d'au moins 100 pg/l à température ambiante. Par ailleurs les composés de l'iode ne doivent pas inhiber le durcissement de la composition de silicone en élastomère. L'iode moléculaire 12 est donc exclu des composés de l'iode utilisable dans le cadre de la présente invention. En particulier dans les pays en développement, l'eau à usage domestique (boisson, lavage, irrigation, etc.....) est pour l'essentiel apportée par deux types de structure, les puits et les forages. Pour des raisons évidentes de coût, d'efficacité, de salubrité, la création nouvelle d'un point d'eau se fait souvent par forage. Un forage est une colonne d'air forcée à travers des roches compactes ayant une profondeur comprise généralement entre 20 et 100 mètres et un diamètre d'au moins environ 10 cm. L'eau s'infiltre dans cette colonne, par les fissures ou les divers interstices. La réserve d'eau immédiatement disponible est donc constituée d'une colonne de 10 à 70 mètres, généralement de 30 à 50 mètres de haut qui est extraite à l'aide d'une pompe à corps immergé. Cette eau se renouvelle principalement en fonction de l'utilisation du forage qui de la saison. En effet en saison des pluies le forage est traditionnellement moins utilisé. Par contre en saison sèche, le forage débite environ 12 heures par jour, soit une quantité comprise entre et 10 m par jour pendant environ six mois. En règle générale, un puits peut être asséché deux fois durant la journée au moment de la saison sèche ce qui correspond avec ces données statistiques moyennes, à un maximum d'utilisation de 5 à 10 m. De nombreuses études montrent que dans les zones de grande endémie goitreuse, le taux pré-existant d'équivalent en iode dans l'eau des forages ou des puits est inférieur à 2 microgrammes par litre (2 pg/1). Il est estimé actuellement qu'un apport journalier de 100 pg d'équivalent iode par jour et par personne serait suffisant pour prévenir le développement d'un goitre endémique et sans doute 150 pg lorsqu'il y a consommation -7- régulière de substances goitrigènes. A l'inverse une intoxication aigue a l'iode peut être responsable d'irritation neurologique, d'hyperthyroïdie ou d'hypothyroïdie. Il est admis en pratique médicale que l'absorption d'une dose de 3 grammes d'équivalent d'iode par un sujet adulte en une seule prise n'entraîne pas d'effet secondaire. Sachant qu'un individu adulte absorbe en moyenne 2 litres d'eau par jour et sur la base des données ci-dessus (forage ayant un débit de 600 l/h), il apparaît souhaitable qu'un litre d'eau traitée contienne pg/l d'iode, ce qui correspond à 50 pg d'équivalent iode par litre et par personne, ce qui nécessite que la composition de silicone relargue 720 mg/j d'équivalent d'iode, soit 270 g d'équivalent iode à relarguer pendant une année. Dans ce qui suit ou ce qui précède, sauf indications contraires, les parties et pourcentages sont en poids. De façon surprenante et inattendue on a en effet découvert selon la présente invention qu'il est possible d'ajouter dans une composition élastomère silicone polycondensation des quantités importantes de composé d'iode sous une forme solide ou liquide tel que défini ci-dessus, à savoir de 5 à 130 parties, de préférence de 10 à 100 pour 100 parties de l'huile diorganopolysiloxane (A) éventuellement préalablement chargée avec une charge siliceuse renforçante ou semi-renforçante et d'obtenir ainsi un élastomère réticulé qui présente des caractéristiques mécaniques suffisantes pour l'application envisagée et qui, immergé dans l'eau permette d'assurer un relargage continu et contrôlé d'iode de préférence pendant au moins un an. Les huiles diorganopolysiloxanes (A) utilisables dans les compositions selon l'invention sont plus particulièrement celles répondant & la formule (1): Ynsi3_nO(SiR20)x SiR3-nYn (1) dans laquelle: R représente des radicaux hydrocarbonés monovalents identiques ou différents, Y représente des groupes hydrolysables ou condensables - 8 - identiques ou différents, ou des groupes hydroxy, n est choisi parmi 1, 2 et 3 avec n = 1 quand Y est un hydroxy, et x est un nombre entier supérieur à 1, de préférence supérieur a 10. La viscosité des huiles de formule (1) est comprise entre 50 et mPa.s à 25 C. Comme exemple de radicaux R on peut citer les radicaux alkyle ayant de 1 à 8 atomes de carbone tels que méthyle, éthyle, propyle, butyle, héxyle et octyle, les radicaux vinyle, les radicaux phényle. Comme exemples de radicaux R substitués on peut citer les radicaux trifluoro-3,3,3 propyle, chlorophényle et bétacyanoéthyle.- Dans les produits de formule (1) généralement utilisés industriellement, au moins 60 % en nombre des radicaux R sont des radicaux méthyle, les autres radicaux étant généralement des radicaux phényle et/ou vinyle. Comme exemple de groupe Y hydrolysables on peut citer les groupes amino, acylamino, aminoxy, cétiminoxy, iminoxy, énoxy, alcoxy, alcoxy-alkylène-oxy, acyloxy et phosphato. Comme exemples de groupes Y amino, on peut citer les groupes n-butylamino, sec-butylamino et cyclohexylamino, de groupes acylamino N substitué, on peut citer le groupe benzoyl-amino, de groupes aminoxy les groupes diméthylaminoxy, diéthylaminoxy, dioctylaminoxy et diphénylaminoxy, comme exemples de groupes Y iminoxy et cétiminoxy, ceux dérivés de l'acétophénone-oxime, l'acétone-oxime, la benzophènone-oxime, la méthyléthyl cétoxime, la diisopropylcétoxime et la chlorocyclo-hexanone-oxime. Comme groupes Y alcoxy on peut citer les groupes ayant de 1 à 8 atomes de carbone comme les groupes méthoxy, éthoxy, propoxy, isopropoxy, butoxy, hexyloxy et octyloxy, comme groupe Y alcoxy-alkylène-oxy on peut citer le groupe méthoxy-éthylène-oxy. Comme groupes Y alcyloxy, on peut citer les groupes ayant de 1 à 8 atomes de carbone comme les groupes formyloxy, acétoxy et propionyloxy. Comme groupes Y phospato on peut citer ceux dérivant des groupes phosphate de diméthyle, phosphate de diéthyle et phosphate de dibutyle. Comme groupes Y condensables on peut citer les atomes d'hydrogène et les atomes d'halogéne, de préférence le chlore. -9 Quand dans la formule (1) ci-dessus les groupes Y sont des groupes hydroxy, n est alors égal à 1, il est nécessaire, pour préparer des élastomères polyorganosiloxanes à partir des polymères de formule (1) cidessus, d'utiliser, en plus des catalyseurs de condensation, des agents réticulants (D) déjà indiqués qui sont des silanes de formule générale: 4a i a (2) dans laquelle R a les significations données plus haut à la formule (1) et Y' représente des groupes hydrolysables ou condensables, identiques ou différents, a est égal à 3 ou 4. Les exemples donnés pour les groupes Y sont appliquables aux groupes Y'. Il est souhaitable d'utiliser des silanes de formule (2) même dans le cas o dans l'huile (A) Y n'est pas un groupe hydroxy. Dans ce cas il est souhaitable d'utiliser des groupes Y de l'huile (A) identiques aux Y' du silane (D). Les diorganopolysiloxanes alpha-oméga dihydroxylés de formule (1) sont généralement des huiles dont la viscosité varie de 500 mPa.s à 25 C à 500 000 mPa.s à 25 C, de préférence 800 mPa.s à 400 000 à 25 OC, ce sont des polymères linéaires constitués essentiellement de motifs diorganosiloxyles de formule (R2SiO). Toutefois la présence d'autres motifs, présents généralement à titre d'impuretés, tels que R SiO3/2, R Sio1/2 et Si04/2 n'est pas exclue dans la proportion d'au plus 1 % par rapport au nombre de motifs diorganosiloxyles. Les radicaux organiques, liés aux atomes de silicium des huiles de base, représentés par le symbole R, peuvent être choisis parmi les radicaux alkyles ayant de 1 à 3 atomes de carbone tels que les radicaux méthyle, éthyle, n-propyle, le radical vinyle, le radical phényle, le radical trifluoro-3,3,3 propyle et le radical bétacyanoétyle. Au moins 60 % de l'ensemble des radicaux R sont des radicaux méthyle, au plus 1 % sont des radicaux vinyle. A titre illustratif de motifs représentés par la formule R^SiC peuvent être cités ceux de formules: - 10 - (CH3)2SiO; CH3(CH2=CH)SiO; CH3(C6H5)SiO; CF3CH2CH2(CH3)SiO; NC-CH2CH2(CH3) SiO; NC-CH2(C6H5)SiO; Ces huiles de base sont, dans leur grande majorité, commercialisées par les fabricants de silicones. D'autre part leurs techniques de fabrication sont bien connues, on les trouve décrites par exemple dans les brevets français FR-A-1 134 005, FR-A-1 198 749, FR-A-1 226 745. Comme exemples de silanes monomères (D) de formule (2) on peut citer plus particulièrement les polyacyloxysilanes, les polyaleoxysilanes, les polycétiminoxysilanes et les polyiminoxysilanes et en particulier les silanes suivants: CH Si(OCOCH); C H Si(OCOCH); CH2 = CHSi(OCOCH); C H5Si(OCOCH3)3; 3 3 3 2 5 3 3 23 3 653 CF3CH2CH2 Si(OCOCH3)3; NC-CH2CH2Si(OCOCH3)3; CH2ClSi(OCOCH2CH3)3; CH3Si(ON=C(CH3)C2H5)20CH2CH20CH3; CH3Si(ON=CH-CH3)F2ROCH2CH2OCH3. Les silanes (D) ci-dessus associés à des polydiorganosiloxanes alphaoméga dihydroxylés de formule (1) peuvent être utilisés en compositions monocomposantes stables à l'abri de l'air. Comme exemples de silane monomère de formule (2) qui, associés à des polydiorganosiloxanes alpha-oméga dihydroxylés de formule (1), peuvent être utilisés avantageusement en compositions bi-composantes, on peut citer les polyalcoxysilanes et en particulier ceux de formules: Si(OC2H5) 4; Si(O-n-C3H7)4; Si(O-isoC3H7)4; Si(OC2H4OCH3)4 CH3Si(OCH3)3; CH2= CHSi(OCH3)3; CH3Si(OC2H4OCH3)3; CH2ClSi(OC2H5)3; - 11 - CH2= CHSi(OC2H4OCH3)3. A tout ou partie des silanes monomères ci-dessus décrits on peut substituer des polyalcoxypolysiloxanes dont chaque molécule compte au moins deux, de préférence trois atomes Y', les autres valences du silicium sont satisfaites par des liaisons siloxaniques SiO- et SiR. Comme exemples d'agents réticulants polymères on peut citer le polysilicate d'éthyle. On utilise généralement de 0,1 à 20 parties en poids d'agent réticulant de formule (2) pour 100 parties en poids de polymère de formule (1). Les compositions polyorganosiloxaniques durcissables en élastomère du type décrit ci-dessus comportent de 0,001 & 10 parties en poids, de préférence de 0,05 à 3 parties en poids de catalyseur de condensation (C) pour 100 parties en poids de polysiloxane de formule (1). La teneur en catalyseur de condensation des compositions mono-composantes est généralement beaucoup plus faible que celle utilisée dans les compositions bi-composantes et est généralement comprise entre 0,001 et 0, 05 parties en poids pour 100 parties en poids de polysiloxane de formule (2). Les agents réticulants (D) de formule (2), qu'ils soient utilisables pour la préparation des compositions monocomposantes ou bi-composantes, sont des produits accessibles sur le marché des silicones de plus leur emploi dans les compositions durcissant dès la température ambiante est connu, il figure notamment dans les brevets français FR-A-1 126 411, FR-A-1 179 969, FR-A-1 189 216, FR-A-1 198 749, FR-A-1 248 826, FR-A-1 314 649, FR-A-1 423 477, FR-A-1 432 799 et FR-A-2 067 636. Les compositions selon l'invention peuvent comporter en outre des charges (E) renforçantes ou semi-renforçantes ou de bourrage qui sont de préférence choisies parmi les charges siliceuses, les silices de combustion et les silices de précipitation. Elles ont une surface spécifique, mesurée selon les méthodes BET, d'au moins 50 m /g, de préférence supérieure à m2/g, une dimension moyenne des particules primaires inférieure à 0,1 pm (micrométre) et une densité apparente inférieure à 200 g/litre. - 12 - Ces silices peuvent être incorporées de préférence telles quelles ou après avoir été traitées par des composés organosiliciques habituellement utilisés pour cet usage. Parmi ces composés, figurent les méthylpolysiloxanes tels que l'hexaméthyldisiloxane, l'octaméthylcyclotétrasiloxane, des méthylpolysilazanes tels que l'hexaméthyldisilazane, l'hexaméthylcyclotrisilazane, des chlorosilanes tels que le diméthyldichlorosilane, le triméthylchlorosilane, le méthyvinyldichlorosilane, le diméthylvinylchlorosilane, des alcoxysilanes tels que le diméthyldiméthoxysilane, le diméthylvinyléthoxysilane, le triméthylméthoxysilane. Lors de ce traitement, les silices peuvent accroitre leur poids de départ jusqu'à un taux de 20 %, de préférence 18 % environ. Les charges semi-renforçantes ou de bourrage ont un diamètre particulaire supérieur à 0,1 "m et sont choisies parmi le quartz broyé, les argiles calcinées et les terres de diatomées. On peut généralement utiliser de O à 100 parties, de préférence de 5 à 50 parties de charge (E) pour 100 parties d'huile (A). Les bases de compositions de silicone définies de façon générale cidessus sont bien connues de l'homme de métier. Elles sont décrites en détail dans la littérature en particulier dans de nombreux brevets et la plupart sont disponibles dans le commerce. Ces compositions réticulent à température ambiante en présence d'humidité apportée par l'humidité de l'air et/ou contenue dans la composition. Elles se divisent en deux grandes familles. La première famille est constituée par les compositions mono-composantes ou à un seul emballage stables au stockage à l'abri de l'humidité de l'air et durcissent en élastomère à l'humidité de l'air. Dans ce cas le catalyseur de condensation (C) utilisé est un composé métallique généralement un composé de l'étain, du titane ou du zirconium. Selon la nature des groupements condensables ou hydrolysables ces compositions mono-composantes sont dites acides, neutres, ou basiques. Comme compositions acides on peut utiliser par exemple les compositions décrites dans les brevets US-A-3 035 016, US-A-3 077 465, US-A-3 133 891, US-A-3 409 573, US-A-3 438 930, US-A-3 647 917 et US-A-3 886 118. - 13 - Comme compositions neutres, on peut utiliser par exemple ies compositions décrites dans les brevets US-A-3 065 194, US-A-3 542 9C1, US-A-3 689 454, US-A-3 779 986, GB-A-2 052 540, US-A-4 417 042 et EP-A-69 256. Comme compositions basiques on peut par exemple utiliser les compositions décrites dans les brevets US-A-3 378 520, US-A-3 364 160, US-A-3 417 047, US-A-3 464 951, US-A-3 742 004 et US-A-3 758 441. On peut également utiliser selon une variante préférée les compositions coulantes mono-composantes telles que celles décrites dans les brevets Us-A-3 922 246, US-A-3 965 280 et US-A-4 143 088. La deuxième famille qui est la famille préférée dans le cadre de la présente invention est constituée par les compositions à deux composantes ou à deux emballages comportant généralement une huile (A) alpha-omégadihydroxydiorganopolysiloxane, un silane (D) ou un produit provenant de l'hydrolyse partielle de ce silane, et un catalyseur (C) qui est un composé métallique de préférence un composé de l'étain et/ou une amine. Des exemples de telles compositions sont décrits dans les brevets US-A-3 678 002, US-A-3 888 815, US-A-3 933 729, US-A-4 064 096 et GB-A-2 032 936. Parmi ces compositions on préfère plus particulièrement les compositions bi-composantes comportant: (A): 100 parties d'une huile alpha-omégadihydroxyorganopolysiloxane de viscosité de 50 à 300 000 mPa.s dont les radicaux organiques sont choisis parmi les radicaux méthyle, éthyle, vinyle, phényle et trifluoro-3,3,3 propyle, au moins 60 % en nombre étant des radicaux méthyle, jusqu'à 20 % en nombre étant des radicaux phényle, au plus 2 % étant des radicaux vinyle, (B): 10 à 130 parties d'un composé d'iode, (c): 0,01 à 1 partie (calculée en poids d'étain métal) d'un composé catalytique de l'étain, (D): 0,5 à 15 parties d'un polyalcoxysilane ou un polyalcoxysiloxane, (E): 0 à 100 parties, de préférence 5 à 50 parties de charge minerale siliceuse. - 14 - Les catalyseurs (C) à l'étain sont abondamment décrits dans la littérature citée ci-dessus, ce peut être en particulier un sel d'étain d'un acide mono- ou dicarboxylique. Ces carboxylates d'étain sont décrits notamment dans l'ouvrage de NOLL (Chemistry and Technology of Silicones, page 337, Academic Press, 1968, 2ème édition). On peut en particulier citer le napthénate, l'octanoate, l'oléate, le butyrate, le dilaurate de dibutylétain, le diacétate de dibutylétain. On peut également utiliser comme composé catalytique à l'étain le produit de réaction d'un sel d'étain, en particulier d'un dicarboxylate d'étain sur du polysilicate d'éthyle comme décrit dans le brevet US-A-3 186 963. On peut également utiliser le produit de réaction d'un dialkyldialcoxysilane sur un carboxylate d'étain comme décrit dans le brevet US-A-3 862 919. On peut également utiliser le produit de réaction d'un silicate d'alkyle ou d'un alkyltrialcoxysilane sur le diacétate de dibutylétain comme décrit dans le brevet belge BE-A-842 305. Parmi les agents de réticulation (D) on préfère plus particulièrement les alkyltrialcoxysilanes, les silicates d'alkyle et les polysilicates d'alkyle dans lesquels les radicaux organiques sont des radicaux alkyles ayant de 1 à 4 atomes de carbone. Les silicates d'alkyle peuvent être choisis parmi le silicate de méthyle, le silicate d'éthyle, le silicate d'isopropyle, le silicate de n-propyle, et les polysilicates choisis parmi les produits d'hydrolyse partielle de ces silicates; ce sont des polymères constitués d'une proportion importante de motifs de formule (R40)3Si05, R4 OSiOi5, (R 0)2SiO et SiO2; le symbole R représentant les radicaux méthyle, éthyle, isopropyle, npropyle. Pour les caractériser on se base habituellement sur leur teneur en silice qui est établie par dosage du produit d'hydrolyse totale d'un échantillon. On peut en particulier utiliser comme polysilicate, un silicate d'éthyle partiellement hydrolysé commercialisé sous la marque "Ethyl Silicate-40 par Union Carbide Corporation, ou un silicate de propyle partiellement hydrolysé. Les compositions selon l'invention peuvent être extrudées ou mouléessuivant des formes variées puis être durcies à température ambiante - 15 - en un élastomère à l'humidité atmosphérique ou par addition d'eau. Un léger chauffage à une température de 20 à 150 C peut accélérer le durcisserent. Les objets de formes variées en élastomère peuvent être tenues immergées dans les eaux à traiter suivant une quantité (un poids d'élastomère) telle que l'élastomère assure une libération continue et contrôlée d'iode de préférence au moins un an. EXEMPLES DE COMPOSITION: - EXEMPLE 1: On prépare un empâtage par malaxage de: - 75 parties d'huile alpha omégadihydroxydiméthylpolysiloxane de viscosité 000 mPa.s à 25 C, - 22,2 parties de célite (terres de diatomées), - 2,3 parties de silicate de npropyle, - 0,5 partie d'un empâtage hydraté (mélange d'huile diméthylpolysiloxane et de silice de combustion) contenant 5 % d'eau. Le mélange est homogénéisé pendant 4 heures puis filtré. A 100 parties de cet empâtage on ajoute 25 parties de NaI en poudre. On obtient un produit coulant que l'on catalyse par introduction de 0,5 g d'éthyl-2 hexanoate d'étain. Le produit est coulé dans des moules en acier ayant la forme de cylindre de section variable. On obtient au bout de deux heures des joncs présentant des propriétés mécaniques suffisantes pour l'application envisagée. - Protocole expérimental de mesure de la cinétique d'élution: Le dispositif à tester est découpé aux dimensions désirées (diamètre, longueur) et immergé dans un récipient contenant 250 ml d'eau distillée et thermostatée à 20 C. Le récipient est équipé d'un système d'agitation magnétique, animé d'un mouvement lent de rotation (100 tr/min) assurant l'homogénéité de la solution. Il est recouvert d'un couvercle afin de minimiser l'évaporation de l'eau. - 16 - Des prélèvements journaliers de 1 ml sont réalisés à des temps déterminés. La concentration en iodure et iodate, libérée par jour, est déterminée par un dosage avec une électrode spécifique à iodure. A un millilitre de prélèvement du récipient on rajoute deux millilitres d'une solution (K2SO + acide ascorbique) - cette solution joue 2 4 le rôle de tampon ionique, et de solution réductrice dans le cas du dosage des iodates - et un millilitre d'eau distillée. On immerge l'électrode dans cette solution et on lit le potentiel électrochimique de la solution. Une courbe d'étalonnage permet de calculer la concentration (C) en iodure ou iodate en mg/1 dans le récipient. On prépare un cylindre dont les dimensions sont les suivantes: diamètre: 10 mm longueur: 18,2 mm surface initiale (So): 7,29 cm masse totale: 1 765 mg quantité initiale de NaI (Qo):353 mg. Dans le tableau 1 ci-après sont rassemblés les résultats. Les quantités de iodures libérées (Q) sont calculées, à partir des concentrations (C), en mg par unité de surfaces (à surface constante (So) et surface variable (S))et en pour cent de la dose initiale (Q/Qo), à surface constante (So). Il est en effet à noter que la surface S de l'échantillon augmente au cours du temps d'immersion, l'échantillon gonflant au contact de l'eau. - 17 - TABLEAU 1 Temps (C) Q/S Q/S o100 Q/QO mg/cm2 mg/cm2 % Jours mg/i S = const. S = variab S = const 0,25 15,8 0,54 0,52 1,32 0,92 31,7 1,08 0,99 2,63 1,25 31,7 1,07 0,96 2,61 1,92 38,1 1,28 1,09 3,11 2,25 40,5 1,35 1,13 3,28 ,00 46,7 1,54 1,10 3,75 6,00 54,0 1,76 1,20 4,30 7,00 56,3 1,82 1,18 4,45 12,00 61,8 1,99 1,06 4,84 14,00 67,4 2,15 1,08 5,23 19,00 73,7 2,33 1,03 5,67 22,00 78,3 2,45 1,02 5,97 27,00 88,6 2,75 1,05 6,70 29,00 93,2 2,87 1,06 6,99 36,00 122,0 3,72 1,28 9,06 42,00 128,0 3,87 1,27 9,42 ,00 165,0 4,94 1,59 12,04 - 18 - - EXEMPLE 2: Préparation de la composition élastomère: On procède exactement comme à l'exemple 1 sauf que l'on remplace NaI par le même poids de KI03. A partir de cette composition on prépare un cylindre dont les dimensions sont les suivantes: longueur: 18,9 mm diamètre: 9,9 mm surface initiale (So): 7,40 cm masse totale: 2 040 mg Quantité initiale de KIO3 (Qo): 408 mg Le protocole expérimental de la mesure de la cinétique utilisé d'élution est identique à celui de l'exemple 1. Les résultats obtenus sont rassemblés dans le tableau 2 ci-après. 26 1 1734 - 19 - TABLEAU 2 I Temps (C) Q/S Q/S 100 Q/QO mg/cm mg/cm % Jours mg/1 S = const. S = variab S = const 0,92 41,0 1,38 1,18 4,23 1,25 44,4 1,49 1,24 4,55 1,92 51,0 1,69 1,35 5,18 2,25 53,0 1,74 1,37 5,34 ,00 66,0 2,15 1,45 6,60 6,00 70,5 2,28 1,47 6,99 7,00 70,0 2,25 1,39 6,88 12,00 83,0 2,64 1,36 8,09 14,00 87,0 2,75 1,33 8,41 19,00 96,0 3,00 1,28 9,20 22,00 110,0 3,41 1,37 10,45 27,00 123,0 3,78 1,39 11,58 29,00 131,0 3,99 1,43 12,23 36,00 160,0 4,83 1,61 14,80 42,00 175,0 5,24 1,67 16,05 ,00 210,0 6,23 1,92 19,08 - 20 - REVENDICATIONS 1. - Composition diorganopolysiloxane durcissable en un élastomère de silicone par des réactions de polycondensation, caractérisée en ce qu'il comporte: (A): au moins une huile diorganopolysiloxane portant à chaque extrémité de la chaine au moins deux groupes condensables ou hydrolysables, ou un seul groupe hydroxy, (B): un composé d'iode organique et/ou minéral, sous forme liquide ou solide à température ambiante, soluble dans l'eau, non toxique et n'inhibant pas le durcissement de la composition en un élastomère, (C): un catalyseur de polycondensation de l'huile, (D): un silane comportant au moins trois groupes condensables ou hydrolysables, quand (A) est une huile à extrémités hydroxy, et en ce qu'elle comporte de 5 & 130 parties de composé de l'iode (B) pour parties de l'huile (A). 2. - Composition de silicone selon la revendication 1, caractérisée en ce que le composé de l'iode (C) est un iodure ou iodate de formules générales: (Ma) (I-)a et (Ma+) (IO3) dans lesquelles a est un nombre entier supérieur ou égal à 1 et M est un cation choisi parmi un métal alcalin, un métal alcalino-terreux, un métal de transition et un ammonium quaternaire (NZ4)+ dont les radicaux Z identiques ou différents représentent un radical alkyle linéaire ou ramifié en C1-C20 ou un atome d'hydrogène. 3. - Composition selon la revendication 1, caractérisée en ce que le composé de l'iode (B) est choisi parmi: Na I, Na IO3, - 21 - K I, K IO3, Mg 12, Mg 12, 8H20, Mg(IO 3)2, 4H20, NH4 I Fe 12, 4H20 Mn 12 4. Composition selon la revendication l, caractérisée en ce que le composé de l'iode (B) est l'iodobehenate de calcium. 5. - Composition selon la revendication 1, caractérisée en ce que le composé de l'iode (B) est la polyvinylpyrrolidone iodée. 6. - Composition selon l'une quelconque des revendications précédentes, caractérisée en ce que le diorganopolysiloxane (A) répond à la formule générale (1): YnSi3-n O(SiR20)x SiR3-n n (1) dans laquelle: R représente des radicaux hydrocarbonés monovalents identiques ou différents, Y représente des groupes hydrolysables ou condensables identiques ou différents, ou des groupes hydroxy, n est choisi parmi 1, 2 et 3 avec n = 1 quand Y est un hydroxy, et x est un nombre entier supérieur à 1, de préférence supérieur à 10. 7. - Composition selon la revendication 6, caractérisée en ce que le radical R est choisi parmi les radicaux alkyle en Cl-C8, vinyle, phényle et trifluoro-3,3,3 propyle, au moins 60 % en nombre des radicaux R étant des radicaux méthyle. 8. - Composition selon la revendication 6 ou 7, caractérisée en ce que Y est choisi parmi les groupes amino, acylamino, aminoxy, - 22 - cétiminoxy, iminoxy, enoxy, alcoxy, alcoxy-alkylenoxy, acyloxy et phosphate. 9. - Composition selon l'une quelconque des revendications précédentes, caractérisée en ce qu'elle comporte un silane (D) dans le cas o les groupes condensables ou hydrolysables ne sont pas des groupes hydroxy et en ce que le silane (D) répond à la formule: R4-a Si Y'a (2) dans laquelle R est un radical hydrocarboné monovalent, Y' représente des groupes hydrolysables ou condensables, identiques ou différents, et a est égal à 3 ou 4. 10. - Composition selon l'une quelconque des revendications précédentes, caractérisée en ce qu'elle est monocomposante. 11. - Composition selon l'une quelconque des revendications 1 à 9, caractérisée en ce qu'elle est bi-composante. 12. - Composition selon la revendication 11, caractérisée en ce qu'elle comporte (A): 100 parties d'une huile alpha-omégadihydroxyorganopolysiloxane de viscosité de 50 à 300 000 mPa.s dont les radicaux organiques sont choisis parmi les radicaux méthyle, éthyle, vinyle, phényle et trifluoro-3,3,3 propyle, au moins 60 % en nombre étant des radicaux méthyle, jusqu'à 20 % en nombre étant des radicaux phényle, au plus 2 % étant des radicaux vinyle, (B): 10 à 130 parties d'un composé d'iode, (c): 0,01 à 1 partie (calculée en poids d'étain métal) d'un composé catalytique de l'étain, (D): 0,5 à 15 parties d'un polyalcoxysilane ou un polyalcoxysiloxane, (E): 0 à 100 parties, de préférence 5 à 50 parties de charge minérale siliceuse. 13. - Composition selon l'une quelconque des revendications précédentes, durcie en un élastomère. 14. - Procédé de traitement d'eau, caractérisé en ce qu'cn immerge une quantité adaptée d'un élastomère telle que définie à la revendication 13 en vue de libérer dans l'eau une quantité continue et contrôlée d'iode.